(57)【要約】【課題】平膜、中空膜等の濾過材に於ては、濾過孔（穴）で分離するもので、濾過孔（穴）が次第に目詰りして逆洗が充分に行えないためその耐用に限度がある。【解決手段】本発明は多数の極細の細長いスリット間隙を濾過孔としたフィルター材であると共に、濾過圧の調整により任意の精度の濾過と逆洗再生が容易である濾過材を提供する。【選択図】  図２
2004261785.tif 000002
【特許請求の範囲】
【請求項１】
熱可塑性合成樹脂の単繊維径が０．０３ｍ／ｍから０．００１ｍ／ｍの繊維を最少でも５，０００本以上可及的多数を並列したテープ状膜とし適宜の間欠距離に熱相互溶着帯部を設けた濾過フィルター材。
【請求項２】
熱可塑性合成樹脂を溶融し多数の並列又は複列したノズル孔より紡出し、空冷、引取後に、並列保持のための熱による間欠溶着帯部を施してこれを延伸して、繊維並列体となした濾過フィルターの製造方法。
【請求項３】
熱河塑性合成樹脂を溶融し多数の並列又は、複列したノズル孔より紡出し、冷却、引取り、延伸、巻取り、の工程の間にレーザー、放電、赤外熱線、超音波、等の照射による改質処理と並列保持のため接着剤の塗布又は噴射により並列保持帯部を施した濾過フィルター。
【発明の詳細な説明】
【０００１】
【発明の属する技術分野】
本発明は現在実施されている平膜、中空糸膜等の膜濾過材と比較して、濾過能力、逆洗再生、製造コスト、等に於て従来にない有用性の高い濾過材とその製造方法に関する。
【０００２】
【従来の技術】
従来の濾過フィルターにはスクリーン等の格子網目、繊維の布、綿状及びその圧縮体等と、平膜、中空糸膜、等合成樹脂又は有機膜の多孔体がある。
【０００３】
【発明が解決しようとする課題】
濾過に於て目詰りと逆洗再生については目詰りすれば新品と取り替えるものと、逆洗して再使用するものとがある。例えば平膜や中空糸膜に於ては濾過工程で濾過孔と同径の粒子が濾過孔に入りこみ附着すると逆洗除去が困難で次第に閉塞してその再使用には限界がある。本発明に於いては、この問題が解決されるものである。即ち合成樹脂よりなる繊維は、無機繊維や金属線條と比較して引張り伸度に於ける物性には大きな相違がある。平常時の長さとこれを引張り伸長した破断までの復元弾性伸度には例えば炭素繊維の１．５％、スチールの２．０％に対して、ナイロン（ポリアミド）繊維の２０．０％、ポリプロ（ポリプロピレン）繊維の４０．０％とその概略数値を見ても大差のある事が理解される。
本発明の濾過材としての役割は並列された極めて多数の合成樹脂極細繊維の並列に於ける繊維相互間の極細スリット間隙にて濾過するものであるが濾過圧を変化させると、即ち圧力を高めるか又は吸引力を強めると、並列糸は伸長して繊維は延ばされて細くなりスリット間隙は拡大して、フィルター孔である空隙は大きくなる。この様に濾過圧によりスリット間隙を調節する事が出来るため濾過能力と精度の調整が出来るものである。精密な濾過を行う時は低い濾過圧で行えば本来の狭いスリット空隙により濾過される事となる。逆洗に於ても同様な方法により附着粒子の逆洗除去を効率的に行えるものである。
【０００４】
【発明の実施の形態】
以下図を用いて本発明の実施の形態を説明する。図１、▲１０▼、▲１１▼、▲１２▼、はレーザー又は放電等によるノズル部拡大配列例を示す。図２は紡出ダイス▲１▼、空冷紡出糸▲２▼、引取りロール▲３▼、レーザー放電赤外熱線等の照射装置▲４▼、表面処理加工ロール▲５▼、非平行延伸ロールによる隣接系相互解離ロール▲６▼、仕上げ延伸ロール▲７▼、並列繊條の形状保持のためのレーザー、赤外熱線の溶着又は接着剤の塗布又は噴射装置▲８▼、濾過材の巻取り▲９▼、の工程により製造するが▲３▼から▲８▼の工程の順序は製品により変更する事もある。
【０００５】
本発明は繊細な多数のミクロン単位径の糸條を紡糸段階で並列したフィルム状繊維並列濾過フィルターを提供するものである。例えば１００ｍ／ｍ巾の本願濾過材では３，５００本から１，０００，０００本の繊維が並列され、各繊維と同数の濾過スリット間隙が濾過孔となると共に、濾過圧の変更により、並列繊維の破断伸度までの範囲内での濾過圧変更による任意の濾過を行える特徴を有する。又本発明は原料の合成樹脂の種別を選択する事により化学的、物理的、性質等から濾過する対称物との適合の選択が出来る。酸性液には耐酸性の合成樹脂繊維をバクテリヤ等の微細な濾過には単繊維径の細い繊維を使用する外、その並列及び複列、積層等で対応する事が出来る。他に紡糸繊維の集束（マルチフィラメント）糸を２次工程で開繊して単繊維に拡散並列する方法もある。開繊では特開平１１−１７２５６２。特開平１１−２００１３６、等と、濾過方法では特許公告昭和４４−３７２８。特許１７１６９２４。特許１８９８５３２。等があるが単一線條を送り出してコイル状或は円筒に巻く技術には限界があり、特公告昭４４−３７２８号では、０．５ｍ／ｍ径の線條を提示している。特許１７１６９２４号はバネとして作動する考案を提示しているがその線径と製作には限界がある。本願の０．０３ｍ／ｍから０．００１ｍ／ｍ径の並列極細繊維フィルム状膜によるスリット間隙での濾過と合成樹脂繊維の伸度物性の利用による濾過材は各種の濾過條件えの対應性と逆洗再生及び耐用度等に於て大きい利点がある。
【図面の簡単な説明】
【図１】拡大ノズル孔の一例を示す。
【図２】製造工程の概要を示す。
【図３】繊維並列濾過材を示す。
【符号の説明】
▲１▼  紡糸ダイス
▲２▼  空冷紡出糸
▲３▼  引取りローラー
▲４▼  レーザー赤外線等の照射装置
▲５▼  処理加工ロール
▲６▼  非平行延伸ロール
▲７▼  仕上げ延伸ロール
▲８▼  並列保持加工装置
▲９▼  濾過財の巻取
▲１０▼  ノズル孔の一例
▲１１▼  ノズル孔の一例
▲１２▼  ノズル孔の一例
▲１３▼  濾過財の並列保持溶着又は接着帯
【図１】
2004261785.tif 000003
【図２】
2004261785.tif 000004
【図３】
2004261785.tif 000005
【手続補正書】
【提出日】平成16年2月10日(2004.2.10)
【手続補正１】
【補正対象書類名】明細書
【補正対象項目名】０００５
【補正方法】変更
【補正の内容】
【０００５】
本発明は繊細な多数のミクロン単位径の糸條を紡糸段階で並列したフィルム状繊維並列濾過フィルターを提供するものである。例えば１００ｍ／ｍ巾の本願濾過材では３，５００本から１００，０００本の繊維が並列され、各繊維と同数の濾過スリット間隙が濾過孔となると共に、濾過圧の変更により、並列繊維の破断伸度までの範囲内での濾過圧変更による任意の濾過を行える特徴を有する。又本発明は原料の合成樹脂の種別を選択する事により化学的、物理的、性質等から濾過する対称物との適合の選択が出来る。酸性液には耐酸性の合成樹脂繊維をバクテリヤ等の微細な濾過には単繊維径の細い繊維を使用する外、その並列及び複列、積層等で対応する事が出来る。他に紡糸繊維の集束（マルチフィラメント）糸を２次工程で開繊して単繊維に拡散並列する方法もある。開繊では特開平１１−１７２５６２。特開平１１−２００１３６、等と、濾過方法では特許公告昭和４４−３７２８。特許１７１６９２４。特許１８９８５３２。等があるが単一線條を送り出してコイル状或は円筒に巻く技術には限界があり、特公告昭４４−３７２８号では、０．５ｍ／ｍ径の線條を提示している。特許１７１６９２４号はバネとして作動する考案を提示しているがその線径と製作には限界がある。本願の０．０３ｍ／ｍから０．００１ｍ／ｍ径の並列極細繊維フィルム状膜によるスリット間隙での濾過と合成樹脂繊維の伸度物性の利用による濾過材は各種の濾過條件えの対應性と逆洗再生及び耐用度等に於て大きい利点がある。